【手続補正書】
【提出日】平成22年9月22日(2010.9.22)
【手続補正１】
【補正対象書類名】特許請求の範囲
【補正対象項目名】全文
【補正方法】変更
【補正の内容】
【特許請求の範囲】
【請求項１】
ポリエチレンテレフタレートフィルムが複合されたフィルムと、
ガスバリア層とを有し、
該ポリエチレンテレフタレートフィルムが複合されたフィルムが、数平均分子量１８５００〜２７０００の範囲内のポリマーで構成されたポリエチレンテレフタレートフィルム層を前記ポリエチレンテレフタレートフィルムが複合されたフィルムの少なくとも片側の表面に有し、
該数平均分子量１８５００〜２７０００の範囲内のポリマーで構成されたポリエチレンテレフタレートフィルム層の厚みが３．６μｍ以上であり、かつ、該ポリエチレンテレフタレートフィルムが複合されたフィルムの全厚みの７％以上の厚さであることを特徴とする太陽電池裏面封止用フィルム。
【請求項２】
前記太陽電池裏面封止用フィルムの白色度が７５％以上であることを特徴とする請求項１記載の太陽電池裏面封止用フィルム。
【請求項３】
前記ポリエチレンテレフタレートフィルムが複合されたフィルムが、見かけ密度が１．３７〜０．８５ｇ／ｃｍ３の範囲内にある２軸延伸ポリエチレンテレフタレートフィルムであることを特徴とする請求項１または２記載の太陽電池裏面封止用フィルム。
【請求項４】
前記太陽電池裏面封止用フィルムが、ＪIＳ Ｚ０２０８−７３の規格に準じて測定した水蒸気の透過値が、２．０ｇ／ｍ２／２４Ｈｒ／０．１ｍｍ以下であることを特徴とする請求項１〜３のいずれかに記載の太陽電池裏面封止用フィルム。
【請求項５】
請求項１〜４のいずれかに記載の太陽電池裏面封止用フィルムを太陽電池システムに使用したことを特徴とする太陽電地。
【手続補正２】
【補正対象書類名】明細書
【補正対象項目名】００１１
【補正方法】変更
【補正の内容】
【００１１】
本発明は、かかる従来技術の背景に鑑み、安価で優れた機械特性、耐熱性を有するＰＥＴ−ＢＯを用い耐加水分解性が改良された太陽電池裏面封止用フィルムおよびそれを用いた太陽電池を提供せんとするものである。さらに好ましくは、耐候性等の耐環境性を改良することと、太陽光の電換効率に有利な高反射率、漏れ電流の低減と軽量性を付与する太陽電池裏面封止用フィルムおよびそれを用いた太陽電池を提供せんとするものである。
【手続補正３】
【補正対象書類名】明細書
【補正対象項目名】００１２
【補正方法】変更
【補正の内容】
【００１２】
本発明は、かかる課題を解決するために、次のような手段を採用するものである。すなわち、本発明の太陽電池裏面封止用フィルムは、ポリエチレンテレフタレートフィルムが複合されたフィルムと、ガスバリア層とを有し、該ポリエチレンテレフタレートフィルムが複合されたフィルムが、数平均分子量１８５００〜２７０００の範囲内のポリマーで構成されたポリエチレンテレフタレートフィルム層を前記ポリエチレンテレフタレートフィルムが複合されたフィルムの少なくとも片側の表面に有し、該数平均分子量１８５００〜２７０００の範囲内のポリマーで構成されたポリエチレンテレフタレートフィルム層の厚みが３．６μｍ以上であり、かつ、該ポリエチレンテレフタレートフィルムが複合されたフィルムの全厚みの７％以上の厚さであることを特徴とするものである。また、本発明の太陽電池は、かかる太陽電池裏面封止用フィルムを太陽電池システムに使用したことを特徴とするものである。
【手続補正４】
【補正対象書類名】明細書
【補正対象項目名】００１３
【補正方法】変更
【補正の内容】
【００１３】
本発明によれば、比較的安価なＰＥＴフィルムを用いるにも拘わらず、耐加水分解性を改善することができる。さらに本発明の好ましい態様によれば、耐候性が改善され、かつ、高反射性および漏れ電流低減による太陽電池の電換効率をさらに向上させることができ、さらに軽量化も実現することができる。
【手続補正５】
【補正対象書類名】明細書
【補正対象項目名】００２２
【補正方法】変更
【補正の内容】
【００２２】
また、ＰＥＴ−ＢＯとは、上記のポリマーを溶融成形して得られた未延伸、無配向シートを、２軸に延伸して、熱処理してなるフィルムをいう。該フィルムの厚さは、太陽電池裏面封止フィルムとしての適正な腰の強さ、加工性、太陽電池の軽量性の上から、２０〜２００μｍの範囲が好ましい。
【手続補正６】
【補正対象書類名】明細書
【補正対象項目名】００２３
【補正方法】変更
【補正の内容】
【００２３】
ここで本発明の太陽電池裏面封止用フィルムのＰＥＴ−ＢＯは、該ＰＥＴ−ＢＯの全厚みの７％以上、より好ましくは１０％以上の厚さで、かつ３．６μｍ以上の厚さ、を、数平均分子量１８５００〜２７０００の範囲内のポリマーで構成された高分子量ポリエチレンテレフタレートフィルム層で構成するのが、耐加水分解性を持たせるために重要である。
【手続補正７】
【補正対象書類名】明細書
【補正対象項目名】００２４
【補正方法】削除
【補正の内容】
【手続補正８】
【補正対象書類名】明細書
【補正対象項目名】００２５
【補正方法】変更
【補正の内容】
【００２５】
また、かかる特定の数平均分子量のポリエチレンテレフタレートフィルム層は、該ＰＥＴ−ＢＯの表裏面または片面のいずれの形で積層されていてもよく、いずれの形であつても、該ＰＥＴ−ＢＯの全厚さに対して、７％以上の厚さであり、かつ３．６μｍ以上の厚さで積層されていればよいことを意味する。
【手続補正９】
【補正対象書類名】明細書
【補正対象項目名】００２８
【補正方法】変更
【補正の内容】
【００２８】
また、見かけ密度が比較的低いフィルムは、機械強度やフィルムの表層保護（キズ等の防止）から考えれば、上記見かけ密度を有するＰＥＴ−ＢＯの少なくとも片面が気泡を有しないフィルム層で複合されているものが特に好ましく使用されるが、もちろん、該高分子量ＰＥＴ層単体で上記の見かけ密度のものを用いてもよい。本発明の太陽電池裏面封止フィルムは、かかるフィルムが２層以上重ねて使用されていてもよい。
【手続補正１０】
【補正対象書類名】明細書
【補正対象項目名】００３１
【補正方法】変更
【補正の内容】
【００３１】
本発明において数平均分子量を１８５００〜２７０００にコントロールする方法は、上記の方法で一旦数平均分子量が１８０００レベルの通常のＰＥＴポリマーを重合した後、１９０℃〜ＰＥＴの融点未満の温度で、減圧または窒素ガスのような不活性気体の流通下で加熱する、いわゆる固相重合する方法が好ましい。該方法はＰＥＴの未端カルボキシル基量を増加させることなく数平均分子量を高めることができる。
【手続補正１１】
【補正対象書類名】明細書
【補正対象項目名】００３３
【補正方法】変更
【補正の内容】
【００３３】
本発明の太陽電池裏面封止用ＰＥＴ−ＢＯは、フィルムの厚さ方向の７％以上の厚みが数平均分子量１８５００〜２７０００の高分子量ＰＥＴが存在する。通常分子量ＰＥＴ−ＢＯ層と該高分子量ＰＥＴ−ＢＯ層を複合する方法は、上記溶融押出時に各ポリマーを別々の押出機に供給し、溶融流路内に設けられた複合設備で両ポリマーを溶融状態で複合し、該複合化した未延伸シートを作製して上記の条件で延伸、熱処理して得る方法が一般的である。この方法は、通常ＰＥＴ−ＢＯと高分子量ＰＥＴ−ＢＯの２層積層体も、例えば高分子量ＰＥＴ／通常ＰＥＴ−ＢＯ／高分子量ＰＥＴ−ＢＯのような３層積層体もできる。